(57)【要約】本発明は、皮膚の清掃、特にピーリングに適した、繊維層を有する化粧パッドに関する。該化粧パッドの少なくとも一面には、研磨材料粒子を焼結することにより形成された粗面が存在する。
2005537049.tif 000002
【特許請求の範囲】
【請求項１】
皮膚の清掃、特にピーリングに適した、繊維層を有する化粧パッドであって、研磨材料粒子を該化粧パッドの少なくとも一面に焼結することにより形成された粗面を有することを特徴とする、該化粧パッド。
【請求項２】
前記研磨材料が、ポリアミド、ポリエチレン、及び／又はポリエステルを含有する溶融性熱可塑性接着剤粉末を含むことを特徴とする、請求項１記載の化粧パッド。
【請求項３】
前記焼結された研磨材料の粒子の直径が５０〜４００μｍ、特に１００〜３５０μｍ、とりわけ１５０〜３００μｍの範囲にあることを特徴とする、請求項１または２記載の化粧パッド。
【請求項４】
前記焼結された研磨材料の粒子の、化粧パッドの繊維層の平面に対して垂直な高さが、５０〜４００μｍ、特に１００〜３５０μｍ、とりわけ１５０〜３００μｍの範囲にあることを特徴とする、請求項１，２または３記載の化粧パッド。
【請求項５】
前記研磨材料が単位面積当たり５〜５０ｇ／ｍ2、特に１０〜４０ｇ／ｍ2、とりわけ１５〜３０ｇ／ｍ2の範囲で適用されていることを特徴とする、請求項１〜４のいずれか一つまたは複数に記載の化粧パッド。
【請求項６】
前記繊維層が不織材料を含むことを特徴とする、請求項１〜５のいずれか一つまたは複数に記載の化粧パッド。
【請求項７】
前記繊維層が合成微小ステープルファイバーを含むか、または合成微小ステープルファイバーからなること、特に該合成微小ステープルファイバーが少なくとも７ｍｍの長さを有することを特徴とする、請求項１〜６のいずれか一つまたは複数に記載の化粧パッド。
【請求項８】
前記微小ステープルファイバーがポリエステル（ＰＥＳ）繊維またはビスコース繊維であることを特徴とする、請求項７記載の化粧パッド。
【請求項９】
単位面積当たりの重量が４０〜３００ｇ／ｍ2、特に６０〜２５０ｇ／ｍ2、とりわけ１２０〜２５０ｇ／ｍ2、好ましくは１５０〜２５０ｇ／ｍ2であることを特徴とする、請求項１〜８のいずれか一つまたは複数に記載の化粧パッド。
【請求項１０】
前記微小ステープルファイバーの割合が１５〜８５重量％、特に１５〜６５重量％、とりわけ２０〜３０重量％であることを特徴とする、請求項１〜９のいずれか一つまたは複数に記載の化粧パッド。
【請求項１１】
７２重量％以下、特に１５〜６５重量％、とりわけ５０〜６５重量％の木綿繊維を更に含むことを特徴とする、請求項１〜１０のいずれか一つまたは複数に記載の化粧パッド。
【請求項１２】
前記木綿繊維が木綿すきくずであることを特徴とする、請求項１〜１１のいずれか一つまたは複数に記載の化粧パッド。
【請求項１３】
熱溶融可能なバインダー繊維を、１０〜２０重量％、特に１２〜１８重量％、とりわけ１２〜１５重量％の重量％割合で、更に含むことを特徴とする、請求項１〜１２のいずれか一つまたは複数に記載の化粧パッド。
【請求項１４】
前記バインダー繊維が多成分繊維、特に二成分繊維であることを特徴とする、請求項１〜１３のいずれか一つまたは複数に記載の化粧パッド。
【請求項１５】
前記多成分繊維の繊維太さが１．３〜１０dtex、特に１．３〜３．０dtexの繊維太さであり、繊維長さが３〜６０ｍｍであることを特徴とする、請求項１〜１４のいずれか一つまたは複数に記載の化粧パッド。
【請求項１６】
前記二成分繊維がコポリエステル（CO-PES）及びポリエステル（PES）からなる二成分繊維であることを特徴とする、請求項１〜１５のいずれか一つまたは複数に記載の化粧パッド。
【請求項１７】
前記熱溶融可能なバインダー繊維の融点、または、前記多成分繊維の低い温度で溶融する成分の融点が、前記微小ステープルファイバーの融点よりも低いことを特徴とする、請求項１〜１６のいずれか一つに記載の化粧パッド。
【請求項１８】
皮膚の清掃および／または化粧落としを目的とする、請求項１〜１７のいずれか一つに記載の化粧パッドの使用。
【請求項１９】
繊維層を準備する工程、
溶融性接着剤粉末粒子を該繊維層の一面に適用する工程、及び
熱によって該粒子を繊維層に結合させる工程
を含むことを特徴とする、粗面を有する化粧パッドの製造方法。
【請求項２０】
前記溶融性接着剤粉末粒子が、前記繊維層の一面に実質的に均一に分布していることを特徴とする、請求項１９記載の方法。
【請求項２１】
前記溶融性接着剤粉末粒子が、前記繊維層の一面にテンプレートの使用によって不均一に分布していることを特徴とする、請求項１９記載の方法。
【請求項２２】
前記熱によって前記粒子を前記繊維層に結合させる工程が、高温の空気または赤外線を用いて行われることを特徴とする、請求項１９，２０または２１記載の方法。
【発明の詳細な説明】
【技術分野】
【０００１】
本発明は、皮膚の清掃、特に皮膚のピーリングに適した化粧パッドと、該化粧パッドを製造する方法に関する。
【背景技術】
【０００２】
皮膚のピーリングの用途に適した化粧パッド、すなわち柔らかな感触を示す面と、“ピーリングする”ため、即ち死んで剥がれた皮膚を除去するために使用される粗面とを備えた化粧パッドが知られている。
【０００３】
特許文献１は、プラスチックコーティングを連続的に備えているピーリングパッドを開示している。このプラスチックコーティングは液体状態で化粧パッドに塗布されて硬化したプラスチックからなる。該プラスチックには研磨材料が導入されている。該化粧パッドは、プラスチックが硬化する前に、液状プラスチックが化粧パッドの繊維材料内に深く浸透する惧れがあるという欠点を有する。他の実施態様では、該プラスチックコーティングとして研磨表面を有するフィルムを作成し、接着剤を用いて化粧パッドの表面に導入する。接着剤を使用する場合、方法技術的な難点が生じ、コストが嵩み、また化粧パッドの吸収能力に悪影響が及ぶ。更に、両実施態様は、連続的に設けられた前記プラスチックコーティングにより繊維材料へのアクセスが妨害されるという欠点を有する。従って、化粧パッドのコーティング面は、体液や洗浄液の吸収には使用できない。連続的に設けられたプラスチックコーティングは更に、使用者に不快に感じられるパッドの不撓性を生じ、また製品のエッジが非常に硬いという欠点を有する。
【０００４】
特許文献２は、不連続のコーティングを有する化粧パッドを開示している。このコーティングは化粧パッドに研磨性能を有する表面を付与する。該不連続コーティングは、溶融状態、特に熱溶融状態で化粧パッドの少なくとも一面に塗布されたプラスチックからなる。溶融状態で塗布されたプラスチック粒子は表面が丸いため、上記で得られる生産物は研磨性能が低いという欠点がある。更に、溶融したプラスチック粒子は、化粧パッドの繊維材料内に過剰に深く侵入する傾向がある。更に、プラスチック粒子の大きさがピーリングパッドの要求に充分に適合していないことが判明した。該公開に開示の実施例１及び２に記載されたプラスチック粒子の直径は１．２８ｍｍまたは１．３６ｍｍ、高さは０．０８ｍｍまたは０．０４ｍｍである。
【特許文献１】欧州特許出願公開第１１３６０２４号明細書
【特許文献２】欧州特許出願公開第１２８３０１９号明細書
【発明の開示】
【発明が解決しようとする課題】
【０００５】
本発明の課題は、上記の欠点がなく、ピーリングに適した粗面を有する化粧パッドを提供することである。
【課題を解決するための手段】
【０００６】
上記課題は本発明に従い、繊維層を有する化粧パッドであって、その少なくとも一面に研磨材料粒子を焼結することにより形成された粗面を有することを特徴とする、該化粧パッドによって解決される。
【０００７】
焼結法で膜を形成した研磨材料粒子は、固定のために必要な程度を超えて繊維構造体内に侵入する傾向がない。更に、特許文献２に記載されたような“最初は溶融状態でその後固体状態”から本発明による“最初は固体状態でその後溶融状態”へ、研磨材料の状態の順序が逆転することにより、研磨材料の表面の粗さを正確に調節すること、特に粗さを増大することが可能となる。従来技術と異なり、上記焼結プロセスではプラスチックの完全な溶融は必要ではなく、プラスチック粒子は表面だけが溶融する。研磨材料が溶融性熱可塑性接着剤粉末によって形成されているかまたは溶融性接着剤粉末に導入されていると有利である。
【０００８】
溶融性接着剤粉末は粉末状成分として、例えば精密散布器と振動篩を用いて、後に綿パッドを形成する不織繊維材料の一面に導入され、そこで熱によって固定される。該粉末は好ましくは、自動充填されるホッパーから、ドクターブレードを用いて、ニードルローラとして形成された散布ローラの中間室内に供給される。該材料は、ブラシかけシステム、例えば振動するニードルベルトまたは振動ブラシまたはブラシかけローラを用いて、散布ローラの中間室からブラシがけされ、その下を通過する、後に綿パッドを形成する不織繊維担体材料に均一に分配される。
【０００９】
型板（テンプレート）技術を使用すると有利である。この技術によって、異なるデザインやパターンを異なる色で形成することができる。溶融性接着剤粉末は好ましくはスクリューコンベヤを経て回転する篩、型板に供給され、好ましくは二重ドクターブレードを用いてテンプレートを通ってその下を通過する担体材料上にすき落とされる。一定の多色パターンを繰り返して作成するために、多数のテンプレートが並べて配置される。
【００１０】
熱による結合工程は、対流熱伝達を用いて行われる炉内での焼結プロセスによることが好ましい。赤外線焼結装置を用いた赤外線照射も使用可能である。この場合、研磨材料は溶融しないで、粒子の表面だけが溶融することにより、焼結プロセスの間に粒子が粗面構造を形成する粒子形状を充分に維持し、場合によっては互いに連結した状態で、綿パッドに結合する。
【００１１】
前記溶融性接着剤粉末として有利に用い得るポリエチレンとしては、融点の範囲が１００〜１１４°ＣのＬＤＰＥ、および／または、融点の範囲が１１０〜１２７°Ｃのポリアミド（好ましくはコポリアミド）、および／または、融点の範囲が１０５〜１１５°Ｃのポリエステル（好ましくはコポリエステル）を含んでいる。溶融性接着剤粉末は１〜５００μｍ、好ましくは１〜１００μｍ、特に好ましくは１〜６５μｍの粒度を有する。その際、研磨材料が５〜５０ｇ／ｍ2、好ましくは１０〜４０ｇ／ｍ2、特に好ましくは１５〜３０ｇ／ｍ2の単位面積当たりの重量で適用されていると合目的で有用であることが判った。粉末は無色でもよいし、着色されていてもよい。
【００１２】
本発明の特に好適な実施態様では、焼結される研磨材料の粒子が５０〜４００μｍ、好ましくは１００〜３５０μｍ、特に好ましくは１５０〜３００μｍの直径を有する。この直径は、化粧パッドの平面上に投影される研磨材料粒子の最大長さであると理解される。
【００１３】
焼結される研磨材料粒子が５０〜４００μｍ、好ましくは１００〜３５０μｍ、特に好ましくは１５０〜３００μｍの高さを有することが有利である。この高さは、化粧パッドの繊維層の平面に対して垂直な、研磨材料粒子の最大長さであると理解される。
【００１４】
本発明の特に有利な実施態様では、焼結された研磨材料粒子の直径と高さの比が１０：１未満、好ましくは７：１未満、特に好ましくは３：１未満、更に好ましくは１．５：１未満である。
【００１５】
焼結された研磨材料粒子の上記の大きさは、快適に感じられる効果的なピーリング作用をもたらす目的に特に適している。
【００１６】
焼結技術により、化粧パッドの研磨材料の大きさを上記の範囲内にすることができる。というのは、上記のように、焼結プロセスでは粒子の表面だけを軽く溶融するからである。化粧パッドの繊維層は１００重量％まで木綿繊維によって構成することができる。
【００１７】
有利な実施態様では、化粧パッドは少なくとも７ｍｍの長さの微小ステープルファイバーを有することが好ましい。
【００１８】
ここで、微小ステープルファイバーとは、１dtex以下の繊維太さの合成繊維であると定義される。従って「微小ステープルファイバー」の用語は、綿パッドの不織繊維層を製造するために、前もって別個の製造方法で形成された、所定の長さまたは所定の長さ範囲の微小繊維が使用されることを表している。合成の微小ステープルファイバーが綿パッドに大きな柔軟性を付与し、それに伴い使用者がすぐれた感触を得ることが判った。驚くべきことに、この柔らかな感触によって清掃作用または化粧落とし作用が低下することはなく、それとは反対に、好ましくは少なくとも７ｍｍの長さの合成微小ステープルファイバーを有するかまたはこの微小ステープルファイバーからなる本発明による綿パッドは、優れた清掃作用および化粧落とし作用を有する。
【００１９】
上記の効果向上は、微小ステープルファイバーが細く、清掃すべき皮膚表面に接触する表面積が大きいためであると考えられる。この大きな表面積は、汚れ、剥がれた皮膚片または化粧品を受容可能な、莫大な数の微小隙間および微小開口を画成する。
【００２０】
使用可能な微小ステープルファイバーの繊維長さは好ましくは１０〜３８ｍｍ、特に１５〜３２ｍｍである。
【００２１】
本発明の他の実施態様では、微小ステープルファイバーはポリエステル（ＰＥＳ）またはビスコース繊維を含有し得る。微小ステープルファイバーの表面は親水性であることが好ましい。綿パッドの一方の表面または複数の表面はエンボス状パターンを備えていてもよい。このような場合、エンボス状パターンは公知のように、例えばカレンダーエンボシングによって、あるいは欧州特許出願公開第１１０６７２３号明細書または国際出願公開第９９／２５３１８号パンフレットに開示されているように、ウォータージェットニードル加工によって形成可能である。エンボス状パターンの形成と同時に、不織材料の強度向上も可能である。熱溶融可能なバインダー繊維の添加によって、または、例えばポリアクリレート、ポリビニルアセテート、ポリビニルアルコール、ラテックス等の水性のポリマー分散剤のような化学的な結合剤の添加によって、あるいは溶剤またはポリウレタンまたは散布接着剤／溶融性接着剤粉末をベースとした結合剤の添加によって、不織材料の強度向上を実施し得る。この散布接着剤／溶融性接着剤粉末は例えばポリアミド、ポリエチレン、エチレンビニルアセテート、ポリウレタンまたはポリエステルからなる。
【００２２】
本発明による化粧パッドの単位面積当たりの重量は好ましくは４０〜３００ｇ／ｍ2、より好ましくは６０〜２５０ｇ／ｍ2、更に好ましくは１２０〜２５０ｇ／ｍ2、とりわけ好ましくは１５０〜２５０ｇ／ｍ2である。
【００２３】
特に、微小繊維を含む化粧用パッドを、液体を吸収する用途、すなわち例えば顔の洗浄に用いる溶液を吸収する用途に適するように、あるいは液体割合の高い化粧落とし剤を用いて化粧を落とす用途に適するように、化粧用綿パッドを形成する際には、該パッドが７２重量％以下、好ましくは１５〜６５重量％、更に好ましくは５０〜６５重量％の木綿繊維を付加的に含んでいると有利であることが判った。この場合、木綿すきくずを好適に使用し得る。該パッドは柔軟剤を少なくとも０．２重量％有する木綿繊維を含んでいてもよい。この柔軟剤は脂肪酸縮合物および／または機能的なポリジメチルシロキサンおよび／またはポリエチレンを含んでいてもよい。
【００２４】
更に、本発明の化粧パッドの内部強度は、該パッドに熱強度を付与するために使用される熱溶融可能なバインダー繊維を好ましくは１０〜２０重量％付加的に含むことにより有利に向上することが判った。該熱溶融可能バインダー繊維の割合は綿パッドの質量に対して好ましくは１２〜１８重量％、特に好ましくは１２〜１５重量％である。
【００２５】
本発明の他の実施態様では、バインダー繊維が多成分繊維、特に、融点の高い担体成分と融点の低い成分と有する二成分繊維であってもよい。
【００２６】
多成分繊維、特に二成分繊維は、好ましくは１．３〜１０dtex、より好ましくは１．３〜３．０dtexの繊維太さと、３〜６０ｍｍの繊維長さを有する。コア／鞘構造を有する繊維またはサイド−バイ−サイド構造を有する繊維を使用することが好ましい。
【００２７】
低い溶融温度の成分としてのコポリエステル（CO-PES）と、高い溶融温度の成分としてのポリエステル（PES）を含有する二成分繊維が使用されると有利であることが判った。      
【００２８】
本発明の他の重要な実施態様では、熱溶融可能なバインダー繊維または融点の低い多成分繊維の成分（CO-PES）の融点が、微小ステープルファイバーの融点よりも低い。例えば約２５６℃の融点を有するポリエステル材料と、融点が１１０℃である低融点成分CO-PES及び融点が２５５℃である高融点成分PESとからなるCO-PES／PES二成分繊維からなる微小ステープルファイバーが使用される。このような場合、二成分繊維または微小ステープルファイバーの高融点成分を熱的に変化させずに、不織繊維の熱的強度向上が行われる。
【００２９】
本発明の不織パッドは、５〜３０Ｎ／２５ｍｍ、特に１０〜２５Ｎ／２５ｍｍ、好ましくは１５Ｎ／２５ｍｍよりも大きな縦方向強度または縦方向（機械方向）の最大引張り力と、５〜３０Ｎ／２５ｍｍ、特に８〜２０Ｎ／２５ｍｍ、好ましくは１０Ｎ／２５ｍｍよりも大きな横方向（機械方向に対して垂直方向）の最大引張り力を有するように圧縮されていることが好ましい。この最大引張り力はＤＩＮ５１２２１の規定による標準引張り試験機を使用して次の試験方法で測定可能である。被験綿パッドの中央範囲から、２５ｍｍのグリップ幅と、３０ｍｍのグリップ長さの試料を採取する。規定の引張り試験機の挟持取付け部内に垂直に固定された試料は、その平面内で１００ｍｍ／分の試験速度で引っ張られ、この方向に作用する引張り力が測定される。最大引張り力とは、綿パッドが引き裂かれるときの最大の力である。膨張の途中でより高い強度ピークが測定されると、この強度ピークが該試験における最大引張り力に相当する。機械方向またはこの機械方向に対して横方向に相当する縦方向と横方向の測定の際、異なる複数の単一測定、特に個別の測定を５回行い、その平均を求めると有利である。
【００３０】
本発明による綿パッドは更に、好ましくは０．５〜４．５ｍｍの厚さを有する。この厚さは０．５kPa の特定の測定圧力下で２５ｃｍ2の試料面積を有する試験試料を用いて測定された。試験方法はDIN EN ISO 9073-2(不織材料の試験方法、厚さの測定) に一致している。
【００３１】
更に、本発明のパッドの吸収能力は、PH.EUR.1977,専攻論文“木綿製の包帯用脱脂綿”に従い、試験すべき試験体を充填した小さな金網籠を液体に沈める時間を測定することにより測定可能である。該試験に使用される小さな金網籠は、０．４ｍｍの直径を有する銅線からなる円筒状の籠であり、その高さは８０ｍｍ、直径は５０ｍｍ、メッシュサイズは１５〜２０ｍｍ、質量は２．７±０．３ｇである。更に、１１〜１２ｃｍの直径を有するビーカーが使用される。
【００３２】
５ｇの被験パッド材料を金網籠に挿入する。それに先立って、該籠を０．０１ｇまで正確に計量しておく（Ｍ１）。試料材料の重量５ｇは質量Ｍ２に該当する。前記ビーカーに約１００ｍｍの高さまで純水を充填し、試料材料の充填された該籠を１０ｍｍの高さから該水に落下させる。水面の下に沈むまでの時間がストップウォッチで測定される。沈んだ時間を測定した直後、該籠を水から持ち上げ、滴下のために縦軸線を水平にして３０秒間保持される。滴下時間が経過した後で、該籠を風袋測定ビーカに入れ、０．０１ｇまで正確に計量する（Ｍ４）。
【００３３】
保水能力は、
ｇ／ｇ＝〔Ｍ４−（Ｍ２＋Ｍ３）〕／（Ｍ２−Ｍ１）
で表される。
【００３４】
沈む時間と保水能力は、３回の測定の平均値として求められる。パッドは、沈む時間が最大で１５秒であり、保水能力が少なくとも１０ｇ／ｇであることが好ましい。これは吸収繊維の割合および／または親水化剤の追加によって達成可能である。
【００３５】
理解されるように、本発明による化粧パッドは任意の大きさと形状を有することができる。例としては円形、長円形、正方形および長方形が考えられる。
【発明を実施するための最良の形態】
【００３６】
本発明の他の特徴、詳細および効果は、添付の特許請求の範囲と、図面と、本発明の好ましい実施の形態の次の説明とから導かれ得る。
【００３７】
図１は本発明による化粧パッドの斜視図である。図２は図１に示す化粧パッドの断面図である。該パッドは主に木綿繊維１１を含有する不織材料の塊からなる。該綿パッドの一面には、粉末状の熱可塑性研磨材料が分布しており、焼結法で該綿パッド上に固定される。
【００３８】
使用される研磨材料粉末の大きさは５０〜３００μｍである。研磨材料粉末は１０〜４０ｇ／ｍ2適用される。研磨材料粉末は無色でもよいし、着色されていてもよい。
【００３９】
研磨材料は好ましくは１１０〜１２７℃の融点範囲を有するコポリアミドを含有する。
【００４０】
図３に概略的に示すように、研磨材料粒子１０は繊維表面に固定されているが、不織材料繊維内に深く侵入してはいない。これにより、該研磨材料粒子はパッドの所望の用途においてピーリング効果を制限なく生じることができる。
【００４１】
粒子の外側表面自体は焼結プロセス中の溶融によりやや丸められた角およびエッジを備えているので、皮膚に強い負荷や刺激を与える惧れがない。
【００４２】
研磨材料粒子の間の繊維表面に自由にアクセス可能であるので、研磨材料を備えた表面であっても洗浄液または体液の吸収に使用できる。
【００４３】
図４は本発明の他の実施の形態を示している。研磨材料粉末１０は綿パッドの一面に縞模様のパターンで分布している。
【図面の簡単な説明】
【００４４】
【図１】本発明による化粧パッドを示す図である。
【図２】図１の化粧パッドの断面図である。
【図３】図２の断面図の部分拡大図である。
【図４】縞模様で分布する研磨材料を有する本発明の化粧パッドの他の実施の形態を示す図である。
【図１】
2005537049.tif 000003
【図２】
2005537049.tif 000004
【図３】
2005537049.tif 000005
【図４】
2005537049.tif 000006
【国際調査報告】
2005537049.tif 000007
2005537049.tif 000008
2005537049.tif 000009
2005537049.tif 000010
2005537049.tif 000011
2005537049.tif 000012